Brevet FR2871701A1 — publié le 20051223

BIOMATERIAUX BIOACTIFS POUR LE RELARGAGE CONTROLE DE PRINCIPES ACTIFS --------------------------------------------------------------------------------------------------------- La présente invention a pour objet des biomatériaux bioactifs pour le relargage contrôlé de principes actifs, ainsi que leur procédé de synthèse, et leurs utilisations. L'objectif général de la présente invention est de doter les dispositifs implantables de la capacité de s'opposer au développement de différents processus, infectieux et/ou inflammatoires qui peuvent suivre leur mise en place. Aujourd'hui, pour palier ces effets sont proposés l'administration d'un médicament par voie générale (A) ainsi que l'administration locale d'antibiotiques en chirurgie osseuse (B). A - Lorsqu'un médicament est administré par voie générale, il se distribue dans tout l'organisme et sa concentration sur le site visé (c'est-à-dire susceptible d'être le siège d'un processus infectieux et / ou inflammatoire et / ou néoplasique) ne peut dépasser le seuil d'efficacité que si la dose administrée est suffisamment élevée au risque d'exposer le patient à des effets toxiques. Les substances pharmacologiquement administrées par voie orale ou parentérale présentent souvent une demi-vie trop courte et des risques de toxicité générale pour 20 atteindre l'effet local recherché. B- Depuis 1970, les ciments aux antibiotiques sont utilisés dans la chirurgie prothétique articulaire. En France, il existe 2 préparations commercialisées utilisant soit la gentamycme, soit une association d'érythromycine et de colimycine. On peut également préparer du ciment aux antibiotiques notamment à la vancomycine en salle d'opération dans des conditions non standardisées. Le facteur limitant de cette méthode est la libération non contrôlée (en terme de concentration et de durée) du principe actif utilisé. En effet, la cinétique de libération du principe actif n'est pas maîtrisée puisque aucun dispositif ne permet d'ajuster son relargage et donc de pérenniser son action sur une durée prédéfinie. De plus, une partie du principe actif n'est pas libérée puisqu'il se trouve piégé trop profondément dans le ciment. Pour pallier ces inconvénients, se développent des systèmes de délivrance de principes actifs, appelés "Drug delivery system (DDS)". Le principe de ces DDS est de délivrer des substances pharmacologiquement actives in situ, de façon prolongée, régulière, en quantité suffisante et non toxique. 2871701 2 Par ailleurs, des polymères stimulables présentant des fonctions réactives obtenues par encapsulation ou adsorption des principes actifs directement dans le matériau ou dans des billes elles mêmes adsorbées ou greffées sur le matériau, ont déjà été décrits. Toutefois, l'adsorption ne permet pas une libération contrôlée du principe actif. Quant à l'encapsulation, si elle peut permettre une libération contrôlée du principe actif, elle est en revanche incompatible avec une utilisation prolongée et/ou lorsque le matériau est soumis à de fortes contraintes (flux, frottement...). Des nanoparticules polymères réactives obtenues par greffage covalent de principes actifs sur la nanoparticule fonctionnalisée ont également déjà été décrites. Cependant, la synthèse de telles nanoparticules se fait en deux étapes (synthèse du latex puis réaction avec le principe actif) et donc sans contrôle direct du greffage (nombre de fonctions introduites aléatoire). Par ailleurs ces nanoparticules ne possèdent pas conjointement le principe actif et des sites d'ancrages permettant une libération en un endroit spécifique du principe actif. Ces matériaux sont le plus souvent destinés à la vectorisation ou aux tests immunologiques. Le but de la présente invention est de proposer des biomatériaux permettant la libération contrôlée, au niveau du site d'implantation de ces biomatériaux (sur une période de temps ajustable), d'un principe actif fixé de manière covalente en surface de ce dernier grâce à l'ancrage chimique de particules sphériques (notamment de nanoparticules) fonctionnalisées par le principe actif. Une réaction de clivage de la liaison particule-principe actif, actionnée par le contact du matériau avec le milieu physiologique ou par une modification du pH, libère de façon contrôlée la molécule bioactive sous sa forme native. Le concept peut être étendu à! la délivrance locale de facteurs aptes à réguler la relation entre un implant et les tissus qui l'entourent. Le principal champ d'application est le domaine biomédical et plus précisément les biomatériaux utilisés en chirurgie vasculaire, endovasculaire (stent) et osseuse. Ainsi, la présente invention résulte de la mise en évidence du fait qu'il est possible de fixer à la surface de biomatériaux des particules polymériques sphériques bioactives et stimulables présentant à leur périphérie des fonctions réactives de type acide, amine, alcool, chlorure d'acide, ces particules étant obtenus en une seule étape. Avantageusement, la liaison du principe actif sur le matériau est une liaison hydrolysable sous l'effet du pH et/ou de la température. 2871701 3 L'invention concerne des biomatériaux comprenant un matériau support à la surface duquel sont liées de façon covalente des particules sphériques d'un diamètre compris entre 10nm et 100 m, lesdites particules étant constituées par des chaînes polymère contenant environ 30 à 10000 unités monomères, identiques ou différentes, dérivées de la polymérisation d'alcènes monocycliques dont le nombre d'atomes de carbone constitutifs du cycle est d'environ 4 à 12, ou d'alcènes polycycliques dont le nombre total d'atomes de carbone constitutifs des cycles est d'environ 6 à 20, lesdites unités monomères étant telles que: - au moins environ 0,5 % d'entre elles sont substituées par une chaîne R 10 comprenant un polyoxyde d'éthylène de formule (A) le cas échéant lié de façon covalente auxdites unités monomères via un pont hydrolysable -(CH2-CH2-O) n-X (A) dans laquelle n représente un nombre entier d'environ 50 à 340, notamment de 70 à 200, et X représente une chaîne alkyle ou alkyloxy d'environ 1 à 10 atomes de carbone, comprenant une fonction réactive du type OH, halogène, NH2, C(0)X1 dans laquelle XI représente un atome d'hydrogène, d'halogène, un groupe OR' ou NHR' dans lequel R' représente un atome d'hydrogène ou une chaîne hydrocarbonée d'environ 1 à 10 atomes de carbone, substituée ou non, ladite fonction réactive étant susceptible de se lier à une fonction réaçtive située sur le ledit matériau support afin d'assurer la liaison covalente entre ledit matériau et lesdites particules, - et au moins environ 0,5 % d'entre elles sont substituées par une chaîne R comprenant un polyoxyde d'éthylène de formule (A) susmentiônnée dans laquelle ladite 25 fonction réactive est engagée dans une liaison avec un principe actif, ou une molécule biologique telle qu'une protéine, lesdites chaînes R étant liées de façon covalente auxdits monomères. L'invention a plus particulièrement pour objet des biomatériaux tels que définis ci-dessus, caractérisés en ce que les unités monomères sont dérivées de la 30 polymérisation d'alcènes monocycliques, et sont de formule (Zl) suivante =[CH-RI-CH]= (Z1) 2871701 4 dans laquelle RI représente une chaîne hydrocarbonée de 2 à 10 atomes de carbone, saturée ou non, lesdites unités monomères étant le cas échéant substituées par une chaîne R, ou directement par un groupe X, tels que définis ci-dessus. L'invention concerne plus particulièrement des biomatériaux tels que définis ci-5 dessus, caractérisés en ce que les alcènes monocycliques dont sont issues les unités monomères sont: - le cyclobutène conduisant à un polymère comprenant des unités monomères de formule (Zla) suivante: Zla le cyclopentène conduisant à un polymère comprenant des unités monomères de formule (Z lb) suivante: Z1b - le cyclopentadiène conduisant à un polymère comprenant des unités monomères de formule (Z1 c) suivante Z1c le cyclohexène conduisant à un polymère comprenant des unités monomères de formule (Zld) suivante Zld 2871701 5 - le cyclohexadiène conduisant à un polymère comprenant des unités monomères de formule (Zle) suivante Zle le cycloheptène conduisant à un polymère comprenant des unités monomères de formule (Zlf) suivante Zlf - le cyclooctène conduisant à un polymère comprenant des unités monomères de formule (Z 1 h) suivante Zlh - le cyclooctapolyène, notamment le cycloocta-1,5-diene conduisant à un polymère comprenant des unités monomères de formule (Zli) suivante O Zli 2871701 6 - le cyclononène conduisant à un polymère comprenant des unités monomères de formule (Zlj) suivante Zlj - le cyclononadiène conduisant à un polymère comprenant des unités monomères de formule (Z 1 k) suivante Zlk - le cyclodécène conduisant à un polymère comprenant des unités monomères de formule (Z 11) suivante Z11 - le cyclodéca-1,5-diène conduisant à un polymère comprenant des unités monomères de formule (Zlm) suivante Z1m - le cyclododécène conduisant à un polymère comprenant des unités monomères de 5 formule (Zln) suivante Zln ou encore l'acétate du 2,3,4,5- tétrahydrooxepin-2-yl, le cyclopentadécène, le 10 paracyclophane, le ferrocenophane. L'invention concerne également des biomatériaux tels que définis cidessus, caractérisés en ce que les unités monomères sont dérivées de la polymérisation d'alcènes polycycliques, et sont: - de formule (Z2) suivante =[CH-R2-CH]= (Z2) dans laquelle R2 représente: * un cycle de formule Y a YI Y2 2871701 8 dans laquelle: Y représente -CH2-, ou un hétéroatome, ou un groupe -CHR-, ou un groupe -CHX-, R et X étant tels que définis ci-dessus, Yl et Y2, indépendamment l'un de l'autre, représentent H, ou une chaîne R, ou un groupe X susmentionnés, ou forment en association avec les atomes de carbone qui les portent un cycle de 4 à 8 atomes de carbone, ce cycle étant le cas échéant substitué par une chaîne R, ou un groupe X susmentionnés, a représente une simple ou double liaison, * ou un cycle de formule dans laquelle: Y' représente -CH2-, ou un hétéroatome, ou un groupe -CHR-, ou un 15 groupe -CHX-, R et X étant tels que définis ci-dessus, Y'l et Y'2, indépendamment l'un de l'autre, représentent -CH2-, ou un groupe -C(0), ou un groupe -COR, ou un groupe - C-0X, R et X étant tels que définis ci-dessus, - de formule (Z3) suivante dans laquelle R3 représente: * un cycle de formule (Z3) /) n1 dans laquelle: nl et n2, indépendamment l'un de l'autre, représentent 0 ou 1, 2871701 9 Y" représente -CH2-, ou un groupe -CHR-, ou un groupe -CHX-, R et X étant tels que définis ci- dessus, Y"l et Y"2, indépendamment l'un de l'autre, représentent une chaîne hydrocarbonée de 0 à 10 atomes de carbone, * ou un cycle de formule É./ -- â dans laquelle Y" et Y"a, indépendamment l'un de l'autre, représentent -CH2-, ou un groupe -CHR-, ou un groupe - CHX-, R et X étant tels que définis ci-dessus. É ou un cycle de formule "a dans laquelle Y" et Y"a, indépendamment l'un de l'autre, représentent - CH2-, ou un groupe -CIR-, ou un groupe -CHX-, R et X étant tels que définis ci-dessus. L'invention a plus particulièrement pour objet des biomatériaux tels que définis ci-dessus, caractérisés en ce que les alcènes polycycliques dont sont issues les unités monomères sont: - les monomères contenant un cycle cyclobutène conduisant à un polymère comprenant des unités monomères de formule (Z2a) suivante: O (Z2a) 2871701 10 - les monomères contenant un cycle cyclopentène conduisant à un polymère comprenant des unités monomères de formule (Z2b) suivante: (Z2b) - le norbornène (bicyclo[2.2.1]hept-2-ène) conduisant à un polymère comprenant des unités monomères de formule (Z2c) suivante: (Z2c) - le norbornadiène conduisant à un polymère comprenant des unités monomères de formule (Z2d) suivante: (Z2d) - le 7-oxanorbornène conduisant à un polymère comprenant des unités monomères de 20 formule (Z2e) suivante: (Z2e) - le 7-oxanorbornadiène conduisant à un polymère comprenant des unités monomères de formule (Z2f) suivante: O \/\/--.7 (Z2f) - le dimère du norbornadiène conduisant à un polymère comprenant des unités monomères de formule (Z3a) suivante: (Z3a) - le dicyclopentadiène conduisant à un polymère comprenant des unités monomères de formule (Z3b) suivante: (Z3b) le tetracyclododécadiene conduisant à un polymère comprenant des unités 5 monomères de formule (Z3c) suivante: (Z3c) - ou le bicyclo[5.1.0]oct-2-ène, le bicyclo[6.1.0]non-4-ène. L'invention concerne plus particulièrement des biomatériaux préférés tels que 10 définis ci-dessus, caractérisés en ce que les alcènes mono ou polycycliques dont sont issues les unités monomères sont: - le norbornène (bicyclo[2.2.1]hept-2-ène) conduisant à un polymère comprenant des unités monomères de formule (Z2c), - le tetracyclododécadiene conduisant à un polymère comprenant des unités monomères 15 de formule (Z3c), - le dicyclopentadiène conduisant à un polymère comprenant des unités monomères de formule (Z3b), - le dimère du norbornadiène conduisant à un polymère comprenant des unités monomères de formule (Z3a), - le cycloocta-1,5-diene conduisant à un polymère comprenant des unités monomères de formule (Z l i). 2871701 13 L'invention a plus particulièrement pour objet des biomatériaux tels que définis ci-dessus, caractérisés en ce qu'ils comprennent: - entre environ 0,5 % jusqu'à 100 % d'unités monomères substituées par une chaîne R telle que définie ci-dessus, ladite chaîne R étant identique pour ces monomères, et comprenant une fonction réactive susceptible de se lier à une fonction réactive située sur le ledit matériau support afin d'assurer la liaison covalente entre ledit matériau et lesdites particules, - et entre environ 0,5 % et 99,5 % d'unités monomères substituées par une chaîne R telle que définie ci-dessus, ladite chaîne R étant identique pour ces monomères, dans laquelle ladite fonction réactive est engagée dans une liaison avec un principe actif, ou une molécule biologique telle qu'une protéine, - et/ou entre environ 0,5 % et 99,5 % d'unités monomères substituées directement par un groupe X tel que défini ci-dessus, ce groupe X de ces monomères étant identique ou différent du groupe X de la chaîne R des monomères précédents, - et/ou entre environ 1 % et 99,5 % d'unités monomères non substituées, le total des pourcentages des différents monomères susmentionnés faisant 100 %. L'invention concerne plus particulièrement des biomatériaux tels que définis ci-dessus, caractérisés en ce que la ou les chaînes R substituant les monomères sont représentées par la formule -CH2-O-(CH2-CH2-O) -CH2-CH2-O-X dans laquelle n est tel que défini ci- dessus, et X représente H, -CH2-COOH, -CH2-COC1, -CH2-COY, Y représentant un principe actif, ou une molécule biologique telle qu'une protéine. L'invention concerne également des biomatériaux tels; que définis cidessus, caractérisés en ce que la ou les chaînes R comprennent un polyoxyde d'éthylène de formule (A) lié de façon covalente auxdites unités monomères via un pont hydrolysable. De tels matériaux sont particulièrement avantageuses dans la mesure où ils permettent une libération contrôlée de principes actifs stables ou pas in vivo. Suivant cette stratégie la libération du principe actif, emprisonné à l'intérieur de la particule, donc isolé du milieu extérieur, et lié de manière covalente à celle-ci, se fait par une première étape de déstabilisation desdites particules par rupture des liaisons entre les unités monomères et les chaînes R via un stimuli extérieur (tel que pH, hyperthermie...), ce qui entraîne un relargage des chaînes R stabilisantes. Les chaînes 2871701 14 résultantes, R ou Z1, fonctionnalisées ou non par le principe actif subissent dans un deuxième temps des réactions d'hydrolyses et libèrent le principe actif. De préférence les ponts hydrolysables susmentionnés sont choisis parmi les enchaînements d'environ 1 à 10 motifs d's-caprolactone, ou de fonctions OC(0)-, 5 -C(0)OC(0)-, -C(0)-NH-... A ce titre, l'invention a plus particulièrement pour objet des biomatériaux tels que définis ci-dessus, caractérisés en ce que la ou les chaînes R comprenant un polyoxyde d'éthylène de formule (A) lié de façon covalente à un pont hydrolysable choisi parmi les enchaînements d'environ 1 à 10 motifs d's-caprolactone, sont représentées par la formule -CH2-(OCO-(CH2)5)t-O-CO-(CH2)s-O-CO-(CH2)2-CO-O-(CH2-CH2-O)n-(CH2)2-O-X dans laquelle t représente un nombre entier compris entre 1 et 10, et X représente H, -CH2-COOH, -CH2-COC1, ou -CH2-COY, Y représentant un principe actif, ou une molécule biologique telle qu'une protéine. Avantageusement, les biomatériaux de l'invention tels que définis cidessus sont caractérisés en ce que le matériau support est choisi parmi: les métaux, tels que le Titane, - les alliages métalliques, notamment les alliages à mémoire de forme ou non tels que les alliages Ni-Ti - les polymères, tels que le polyéthylène téréphtalate (PET), polytétrafluoroéthylène (PTFE), polyfuorure de vinylidène (PVDF), polyéther éthercétone (PEEK), - les copolymères, tels que le copolymère éthylène-acétate de vinyle (EVA) , le copolymère fluorure de vinylidènehexafluoropropylène P(VDF-HFP), le poly(acide 25 lactique)-co-poly(acide glycolique) (PLA-PGA) - les céramiques, tels que les hydroxyapatites, ou composées d'hydroxyapatites et de phosphate tricalcique dans des proportions variées, notamment dans les proportions 50/50. L'invention a également pour objet les biomatériaux tels que définis cidessus, caractérisés en ce que la fonction réactive située sur le matériau support afin d'assurer la liaison covalente entre ledit matériau et lesdites particules en réagissant avec la fonction réactive de ces dernières, est du type OH, halogène, NH2, C(0)X'1 dans laquelle X' l représente un atome d'hydrogène, d'halogène, un groupe OR" ou NHR" dans lequel R" représente un atome d'hydrogène ou une chaîne hydrocarbonée d'environ 1 à 10 atomes de carbone, substituée ou non, pour former une liaison de type O-C(0)-, -NHC(0)-, -C(0)-NH-, -C(0)O-, ou C(OC)2-, avec la fonction réactive desdites particules. L'invention a plus particulièrement pour objet les biomatériaux tels que définis ci-dessus, caractérisés en ce que la fonction réactive du matériau support est situee sur une chaîne alkyle d'environ 1 à 10 atomes de carbone, greffée sur ledit matériau, substituée ou non, et comprenant le cas échéant un ou plusieurs hétéroatomes, notamment O, et Si, dans ladite chaîne. L'invention concerne plus particulièrement les biomatériaux tels que définis ci-dessus, caractérisés en ce que: - la fonction réactive du matériau est une fonction NH2 située sur une molécule d'aminopropyltriéthoxysilane greffée sur le matériau conformément aux formules suivantes: OCH2CH3 0 Si NH M OCH2CH3 OCH2CH3 O Si 0 NH2 U0 I0>INH2 dans lesquelles M représente un oxyde métallique, ou une céramique telle que 20 l'hydroxyapatite, ou tout autre polymère comportant des sites OH en leur surface (par nature ou par le biais d'une préfonctionnalisation), - la fonction réactive du matériau est une fonction NH2 située sur une surface préfonctionnalisée par de l'acide acrylique laquelle est couplée à un bras espaceur bifonctionnel tel que le bNH2PEG (O, 0'-bis-(2- arninopropyl)-polyethylene glycol 500. (cette préfonctionnalisation est décrite dans l'article Nucl. Instr. And Meth. In Phys. Res. B 151 1999 255-262). M M 2871701 16 L'invention concerne également des biomatériaux tels que définis ci-dessus, caractérisés en ce que le principe actif est choisi parmi les molécules utilisées en thérapeutique, cosmétique, parfumerie, ou pour les revêtements de surface en vue de les rendre incolonisables par différents types de microorganismes: algues, champignons, bactéries,.. .), tels que les peintures et les antifoulings. L'invention a plus particulièrement pour objet des biomatériaux tels que définis ci-dessus, caractérisés en ce que le principe actif est un médicament utilisé en thérapeutique choisi notamment parmi ceux des classes thérapeutiques suivantes: antibiotique, anti-inflammatoire, antimitotique, hormones, facteurs de croissance. L'invention concerne également l'utilisation de biomatériaux tels que définis ci-dessus, pour la préparation de dispositifs médicaux implantables, notamment sous forme d'implants, de prothèses, de stents, ou de ciments, notamment en chirurgie vasculaire, endovasculaire, ou osseuse. L'invention a également pour objet les implants, prothèses, stents vasculaires, ou 15 ciments, ainsi que toute composition pharmaceutique comprenant des biomatériaux tels que définis ci-dessus. les molécules utilisées en thérapeutique, cosmétique, parfumerie, ou pour les revêtements de surface en vue de les rendre incolonisables par différents types de microorganismes: algues, champignons, bactéries,...), tels que les peintures et les antifoulings. L'invention concerne plus particulièrement des biomatériaux tels que définis ci-dessus, caractérisés en ce que la molécule biologique est choisie parmi les protéines susceptibles de se lier à une cible biologique infra ou extracellulaire, ou à des anticorps, ou à tout autre ligand spécifique. L'invention a plus particulièrement pour objet des biomatériaux tels que définis ci-dessus, caractérisés en ce que la molécule biologique est choisie parmi les protéines suivantes: l'avidine, l'albumine, les facteurs de croissance tel que le VEGF. L'invention concerne également des compositions pharmaceutiques comprenant des biomatériaux tels que définis ci-dessus dans lesquels le ou les différents groupes X contiennent un principe actif médicamenteux, le cas échéant en association avec un véhicule pharmaceutiquement acceptable. L'invention a également pour objet des compositions cosmétiques comprenant des biomatériaux tels que définis ci-dessus, dans lesquels le ou les différents groupes X 2871701 17 contiennent un principe actif utilisé en cosmétique, le cas échéant en association avec un véhicule approprié, notamment pour une application sous forme d'émulsions, crèmes. L'invention concerne également des compositions de revêtement de surfaces comprenant des particules sphériques telles que définies ci-dessus, dans lesquelles le ou les différents groupes X contiennent un principe actif utilisé pour les revêtements de surfaces, le cas échéant en association avec un véhicule approprié. L'invention a également pour objet un procédé de préparation de biomatériaux de l'invention caractérisé en ce qu'il comprend: - une étape de polymérisation d'un alcène mono ou polycyclique tel que défini cidessus substitué par une chaîne R telle que définie ci-dessus, le cas échéant en présence: * d'un ou plusieurs alcènes mono ou polycycliques tels que définis ci- dessus, identiques ou différents du précédent, et substitués par une chaîne R telle que définie ci-dessus, ladite chaîne R étant différente de celle substituant l'alcène mono ou polycyclique susmentionné, * et/ou d'un ou plusieurs alcènes mono ou polycycliques tels que définis ci-dessus, identiques ou différents du précédent, et substitués par un groupe X tel que défini ci-dessus, ce groupe X étant identique ou différent du groupe X de la chaîne R des alcènes précédents, * et/ou d'un ou plusieurs alcènes mono ou polycycliques tels que définis ci- dessus, identiques ou différents des précédents, lesdits alcènes n'étant pas substitués, ladite polymérisation étant effectuée sous agitation en présence d'un complexe de métal de transition en tant qu'amorceur de la réaction choisi notamment parmi ceux des groupes 1V ou VI ou VIII, tel que le ruthénium, l'osmium, le molybdène, le tungstène, l'iridium, le titane, en milieu polaire ou apolaire, notamment à l'aide des complexes à base de ruthénium suivants: RuC13, RuC12(PCy3)2CHPh,... - et une étape de fixation desdites particules sphériques obtenues à l'étape précédente, sur un matériau support tel que défini ci-dessus, par mise en présence desdites particules avec ledit matériau, ce dernier ayant été le cas échéant fonctionnalisé avec une fonction réactive telle que définie ci-dessus capable d'assurer la liaison covalente entre ledit matériau et lesdites particules en réagissant avec la fonction réactive de ces dernières. L'invention sera davantage illustrée à l'aide de la description détaillée qui suit de l'obtention de biomatériaux de l'invention, et de leurs caractéristiques physicochimiques. 2871701 18 La synthèse des particules sphériques se fait en une étape et permet de moduler facilement la cinétique de libération de molécules actives en fonction de l'application envisagée. En outre, le fait de pouvoir greffer cet objet de façon covalente sur le matériau lui confère d'excellentes propriétés de tenue mécanique et lui assure une stabilité dans le temps. L'utilisation des particules sphériques permet à la fois d'accroître la surface spécifique du matériau afin de garantir une concentration suffisante en molécules bioactives et d'introduire facilement plusieurs fonctions chimiques ou principes actifs à la surface du biomatériau. Schématiquement, l'élaboration du dispositif proposé peut se découper en 3 étapes distinctes: 1 - La fonctionnalisation du biomatériau 2 La synthèse des nanoparticules bioactives 3 La fixation des nanoparticules sur le biomatériau 1 La fonctionnalisation du biomatériau En terme de matériaux, le développement d'une prothèse bioactive nécessite le contrôle des interfaces matériaux-molécules ou matériaux-biomolécules. Le greffage est une technique permettant de fixer par liaison covalente à la surface de tout type de matériau une ou plusieurs molécules choisies pour leurs propriétés spécifiques. La totalité du traitement est réalisé sous atmosphère, température et pression contrôlées ce qui permet une parfaite maîtrise des conditions de greffage. La technique employée consiste en une modification de la fonctionnalité en surface du biomatériau afin de la rendre plus réactive. A titre illustratif, les conditions expérimentales utilisées dans la cas du greffage d'une molécule d'aminopropyltriéthoxysilane (APTES) sur hydroxyapatite (HA) (schéma 1) ont été reportées ci-dessous I' ' o H20 o pollution Atmospherique extraction Soxlhet (Ethanol) OH OH P= 10-5 torr, T= 100 C, t=20 hours OH OCH2CH3 0 i iNH2 OCH2CH3 OCH2CH3 Ii: o>i '-^, NH2 + 3CH3CH2OH O jSiNH2 + CH3CH2OH + 2 CH3CH2OH Schéma 1: Fonctionnalisation du biomatériau a) Préparation de la surface L'HA a été lavée à l'aide d'un extracteur Soxlhet (à éthanol) pendant 24 h. b) Modification de la surface La modification de la surface a été effectuée dans une chambre sèche et dépourvue d'air afin d'éviter une contamination de la surface par de l'eau et des composés carbonés provenant de l'atmosphère environnant et ce afin de s'assurer de la reproductibilité et de la stabilité de la couche moléculaire. La stratégie d'immobilisation du ligand (schéma 1) implique le greffage d'un organosilane aminofonctionnel (APTES) sur la surface d'hydroxyapatite (HA) . Expérimentalement, la modification de la surface d'HA a été réalisée par la procédure suivante, également représentée dans la Fig. 1. 1. L'HA a été dégazée à 100 C sous vide (10-5 ton) pendant 20 h (surface A). 2. La silanisation de la surface d'HA a été réalisée en immergeant le substrat dans une solution d'APTES (1.10"2 M) dans de l'hexane anhydre sous atmosphère Ar pendant 2 heures sous agitation. 3. Les échantillons ont été lavés sous atmosphère Ar par 3 rinçages sous agitation et sonication pendant 30 min (les deux étapes ont été réalisées en utilisant de l'hexane anhydre). 2871701 20 4. Les échantillons ont été dégazés à 70 C sous vide (10-5 torr) pendant 4 heures (surface B). c) Caractérisation de la surface La spectroscopie photoélectronique aux rayons X (XPS) a été appliquée au contrôle des réactions à chaque étape de la procédure. Les spectres XPS ont été enregistrés à l'aide d'un spectromère VG 220i-XL Escalab sur les substrats HA à chaque étape du greffage des peptides RGD. La puissance de la source MgKa non monochromatique était de 200 W avec une zone étudiée d'environ 250 microns. Un canon à électrons a été utilisé pour compenser les charges. L'acquisition de spectres à haute résolution a été faite à passages d'énergie constants de 20 eV. L'ajustement a alors été réalisé à l'aide d'un logiciel fourni par VG Scientific, chaque spectre ayant pour référence une pollution en carbone à 284,8 eV. Les valeurs d'énergie de liaison (BE) sont données à 0,2 eV. 2 La synthèse des nanoparticules La synthèse des nanoparticules est réalisée par copolymérisation en milieu dispersé de monomères vinyliques (cyclo-oléfines) avec des macromonomères a,cofonctionnalisés par une entité polymérisable et par une fonction réactive et/ou un principe actif (médicaments, molécules organiques...). Des exemples de cette synthèse sont détaillés ci-après. a) synthèse des macromonomères de formules A et B ci-après Les macromonomères (A et B) sont des oligomères de poly(oxyde d'éthylène) de 7000 g/mol de masse molaire (Mn). Ils sont issus d'une polymérisation anionique vivante' ce qui permet de contrôler la longueur et la fonctionnalité des chaînes. Ils sont fonctionnalisés à l'une de leur extrémité par une unité norbornényle, entité choisie pour sa réactivité élevée en polymérisation par métathèse et, à l'autre extrémité par une fonction réactive de type alcool, acide, amine...(A), ou par le principe actif (indométacine) (B) via un pont clivable (anhydride d'acide, ester, amide, .)...DTD: 2871701 21 a-1. a-norbornenyl-w-carboxylic acid-poly(ethylene oxide) ; formule A Formule chimique: O OH O n avec n compris entre 50 et 340 en fonction des besoins de l'application envisagée. Référence: NB-POE-COOH. Schéma de synthèse: CH2OH (C6H5)2CHK THF, 25 C OH m CH2O'K McOH o m/\ AO 2) H+ /\ OH + Br 1) THF, NaH AO m o o o A Procédure de synthèse: Le 5-norbornène-2-méthanol (0,5 mL) en solution dans le tétrahydrofurane (THF) (200mL) est tout d'abord déprotonné par l'ajout d'un équivalent molaire de diphénylméthyl potassium. L' espèce résultante va ensuite amorcer la polymérisation de l'oxyde d'éthylène (28 mL) de manière vivante (48h) jusqu'à la destruction des centres actifs par l'ajout de méthanol (lmL). La fonction alcool du poly(oxyde d'éthylène) obtenu (A0) va alors être transformée en fonction acide par déprotonnation de AO (10g) avec NaH (0, 17 g) en solution dans le THF (15mL), suivi de l'ajout d'acide bromoacétique (0,42g). Après lavage du produit à l'acide chlorhydrique (18 mL, 1M) puis précipitation dans l'éther, le macromonomère A est obtenu sous une forme pure. 2871701 22 a-2. a-norbornenyl-a -indométacine poly(ethylene oxide) ; formule B Formule chimique: o ci -n avec n compris entre 70 et 200 en fonction des besoins de l'application envisagée. 10 Référence: NB-POECO(0)-IND. Schéma de synthèse: 0 0 cil (ci THF, DMF A o n A2 indométacine B A2 + ci Procédure de synthèse: La fonction acide du NB-POECOOH (A) est transformée en chlorure d'acide (A2) par réaction de A (5,2g) sur le chlorure d'oxalyl (0,08 mL) dans le THF (25mL) en présence d'une quantité catalytique de diméthylformamide pendant 24h. L'indométacine (0,6g) ainsi que la triéthylamine (0,24mL) sont alors additionnés à la solution de A2 et laisser sous agitation pendant 15h. Après précipitation dans l'éther, le macromonomère B est obtenu. 2871701 23 a-3. Dérivé indométacine du norbornène Le monomère utilisé dans les réactions précédentes est le norbornène (NBH), ou le norbornène fonctionnalisé (NBD) par le principe actif. Celui-ci est alors introduit via un pont hydrolysable de type ester, anhydride, amide La synthèse du norbornène fonctionnalisé par l'indométacine est décrite ci-après. Formule chimique:, et Référence: NBD. Schéma de synthèse: cl cl 0 0 lindodométacine CHZCl2 CH2Cl2 OH ci Synthèse du monomère NBD Lors d'une réaction type, le chlorure d'oxalyle (0,87mL) est additionné à l'indométacine (1,1g) en solution dans le dichlorométhane (20mL). Après 2 heures de réaction et élimination du chlorure d'oxalyle non réagi, le composé 1 obtenu est ensuite ajouté à une solution de 5-norbornène-2-méthanol (0,36 mL) dans du dichlorométhane (20mL) en présence de triéthylamine (0, 84mL) et laissé sous agitation pendant 15h à 45 C. Après purification par extraction, le monomère NBD est obtenu (p>95%). b. Synthèse des particules Les particules de l'invention sont obtenues par copolymérisation en milieu dispersé (émulsion, mini- et micro- émulsion, dispersion, suspension) de monomères vinyliques (cyclo-oléfines) avec des macromonomères a,o)-fonctionnalisés par une entité polymérisable et une fonction réactive ou un principe actif (médicaments, molécules organiques...). La polymérisation est amorcée par des métaux de transition et peut se faire en milieu aqueux ou organique (dichlorométhane/éthanol). Les macromonomères jouent le rôle de stabilisant et d'agent de fonctionnalisation. En tant que stabilisants ils permettent, lors de la formation du polymère dans le milieu réactionnel, de le disperser sous forme de nanoparticules sphériques. Purement stérique la stabilisation est insensible à toute variation de pH du milieu. Par ailleurs, la fonctionnalisation du latex par l'intermédiaire de macromonomère améliore la disponibilité des fonctions réactives à la surface du latex et préserve leur réactivité. L'amorceur de la polymérisation est un complexe à base de ruthénium stable en milieu polaire: RuC13, RuC12(PCy3)2CHPh et leurs homologues. Le latex synthétisé dans ces conditions sera constitué de chaînes de polyalcénamère porteuses de greffons poly(oxyde d'éthylène) qui serviront à stabiliser les particules. Les particules obtenues sont stables en milieu aqueux ou /et organique. Leur taille est comprise entre quelques nanomètres et quelques micrométres en fonction du procédé de polymérisation (dispersion, suspension, mini-émulsion...) utilisés. Les nanoparticules sont sphériques et de très bonne isométrie. Schéma de synthèse: PEO D (B) (NBR) Amorceur eau ou CH2CIZ EtOH + z nanoparticule R=H, D X=COOH, OH, COOCI, NH2 Procédure de synthèse: D=principe actif (Indométacine...) Les macromonomères A et B sont copolymérisés en présence de monomère (NBH et/ou NBD). Dans une réaction type, 0,8g de monomère et 1g de macromonomère (0,2g de A et 0,8g de B) préalablement dissous dans 14m1 d'un mélange dichlorométhane/éthanol (35%/65%) sont ajoutés sous azote et sous vive agitation à 10m1 de dichlorométhane/éthanol (50%50%) contenant 20mg d'amorceur. La durée de la polymérisation est de une heure. Le milieu totalement homogène au départ devient de plus en plus turbide au fur et à mesure que la polymérisation a lieu. Le suivi des polymérisations, par chromatographie gazeuse, a révélé des conversions des monomères totales en moins de une minute. L'incorporation des macromonomères A et B dans le latex est totale. c. Variante pour le transport de principe actif sensible. Le latex est réalisé comme précédemment par copolymérisation entre une cyclooléfine (le norbomène) porteuse d'un principe actif (Indométacine) ou pas et le stabilisant polymère (NB-PCL-POE-OMe). Ce dernier fonctionnalisé ou pas par une fonction réactive de type acide, chlorure d'acide, alcool, amine (même fonction que précédemment) possède un pont hydrolysable, notamment des motifs d's-caprolactone (PCL) entre la fonction polymérisable et la chaîne de polyoxyde d'éthylène selon le schéma ci-après. a 1\ (C'y 3P) 2C1 Ru=C'I IPh I l i l Cl-1 2. '21-1 501-1 Médicament PCL-POEOMe Suivant cette stratégie la libération du principe actif, emprisonné à l'intérieur de la particule et lié de manière covalente à celle-ci (Figure 13), nécessite une première étape de déstabilisation du latex. Celle-ci peut être réalisée via un stimuli extérieur (pH, 10 hypothermie.. .) par relargage des chaînes stabilisantes. Les chaînes linéaires de polyalcénamères résultantes fonctionnalisées par le principe actif subissent dans un deuxième temps des réactions d'hydrolyses et libèrent le principe actif (Figure 14). c-1) Procédure pour la synthèse copolymère poly(caprolactone-b-éthylène 15 glycol)-a-norbornène-w-méthyléther NB-PCL-POE-OMe Préparation du poly(caprolactone) a-norbornènyle (NB-Pcapro) A une solution de 2hydroxyrnéthyl-5-norbornène (1,3.10-2 mole) dans le toluène (100 mL) refroidie à -80 C est ajouté le triéthylaluminium (1,3.10-2 mole) goutte à goutte. Après un retour progressif à température ambiante, la réaction est poursuivie pendant 2,5 heures. La caprolactone (3,9 mole) est ensuite additionnée au milieu réactionnel sous agitation vigoureuse. Après 18 heures de réaction, 50 mL d'acide chlorhydrique (0,1 N) sont ajoutés. Après un lavage à neutralité, le poly(E-caprolactone)-a-norbornènyle est précipité à froid dans l'heptane puis filtré sur fritté n 4. Les traces d'heptane seront éliminés par un chauffage (40 C) sous vide pendant 10 heures. Le polymère obtenu est ensuite lyophilisé 3 fois avec du dioxane en tant que solvant. Préparation du polyéthylène glycol)-a-acide carboxylique-w-méthyléther, Solubiliser 3,89.10-3 mole d'anhydride succinique et 4.10-3 mole de triéthylamine dans 45 mL d'acétone anhydre. Ajouter sous agitation et goutte à goutte une solution de poly(éthylène glycol) monométhyléther (6. 10-4 mole) dans 15 mL de CH2C12 anhydre. Après 16 heures de réaction, additionner 1 mL de méthanol. Après concentration à PCL-POE-OMe 2871701 27 l'évaporateur rotatif, précipiter le polymère dans l'éther éthylique. Recommencer 2 autres fois les étapes de dissolution/précipitation. Placer le polymère sous vide dynamique pendant 10 heures pour éliminer toutes traces de solvant. Préparation du copolymère poly(caprolactone-(3-éthylène glycol)-anorbornène- co-méthyléther (NB-Pcapro-PEG-OMe) Solubiliser 4.104 mole de poly(éthylène glycol)-a-acide carboxylique-cométhyléther dans 40 mL de CH2C12 anhydre. Ajouter à cette solution refroidie à 5 C le chlorure d'oxalyle (8.104 mole). Après 15 heures de réaction, enlever l'excès de chlorure d'oxalyle non réagi ainsi que le CH2C12 sous pression réduite. Le résidu jaune obtenu est ensuite redissous dans 40 mL de dichlorométhane. Après avoir additionné la triéthylamine (4,3.10-4 mole), ajouter goutte à goutte et sous agitation le poly(caprolactone) ccnorbornènyle. Après concentration à l'évaporateur rotatif, précipiter le polymère dans l'éther éthylique. Recommencer 2 autres fois les étapes de dissolution/précipitation. Placer le polymère sous pression réduite pendant 10 heures pour éliminer toutes traces de solvant. La synthèse du poly(s-caprolactone)a-norbornényle est effectuée selon le schéma suivant: OH + AIEt3 Toluène, 25 C, 2.5 h OAIEt2 Toluène, 25 C, 10 h (CH2)5 \O H La synthèse du poly(s-caprolactone-b-éthylène glycol)-cc-norbornènecométhyléther est effectuée selon le schéma suivant: Acétone / CH2Cl2 OH 0 0 (1) Ci CI CH2Cl2 /n 0 (2) H3C' o Cl (2) + (CH2)5 OH CH2Cl2 TEA O (CH2)5 Of \ O (CH2)5 x-1 / CH3 c-2) Etude de la libération du principe actif Une fois la particule synthétisée, nous avons vérifiés par spectrométrie UV-Visible la possibilité de libérer le médicament par simple abaissement du pH. Les résultats obtenus ont permis de confirmer une libération progressive et contrôlée de l'indométacine. Par ailleurs, l'application d'un pH égal à 3 a révélé que plus de 85% de celui-ci pouvait être relargué en 48h 3 La fixation des nanoparticules sur le biomatériau La fixation covalente des particules sur le matériau est réalisée par condensation de deux fonctions réactives antagonistes, se trouvant l'une sur le matériau et l'autre sur les particules. On peut citer à titre d'exemple les couples acide/amine, acide/alcool, acide/chlorure d'acide, alcool/chlorure d'acide... . Dans le cas qui nous intéresse cette réaction est effectuée entre un matériau comportant des fonctions réactives (ici des amines) et des nanoparticules fonctionnalisées à la fois par des molécules bioactives (dans notre exemple par l'indométacine) et des sites d'ancrage (ici des acides). Le matériau est alors dit bioactif, c'est à dire qu'il possède une activité biologique (schéma 2). Dans notre exemple, cette activité est stimulée par la libération du principe actif, sous sa forme native, lors du 2871701 29 contact du matériau avec le milieu physiologique ou par une modification du pH. Pour cela une liaison clivable est introduite entre la nanoparticule et le principe actif Schéma 2: Fixation des nanoparticules bioactives sur le matériau Lors d'une réaction type, 3.10-4 mol d'hydroxybenzotriazole (HOBT) est ajoutée à une solution de nanoparticules (3,66.10-5 mol de fonctions acide) dans 2 mL de diméthylformamide. Après une complète solubilisation de l'HOBT, le matériau est alors introduit puis laissé sous agitation pendant 15 min à température ambiante. 2,5.10-4 mol de 1- (3-diméthylaminopropyl)-3-éthylcarbodiimide est ensuite additionné au milieu réactionnel qui est maintenu pendant 12 heures sous agitation. Le matériau fonctionnalisé par des particules bioactives est ensuite purifié par lavages successifs puis séché. La topographie des matériaux d'hydroxyapatite a été étudiée par Microscopie Electronique à Balayage (MEB) (Figures 15-17; grandissement: 20 000; Figures 18-19; grandissement: 5 000). La présence de nanoparticules a été clairement mise en évidence par comparaison des topologies des matériaux avant (clichés des figures 15, 16) et après (cliché de la figure 17) la réaction de greffage. Par ailleurs, la stabilité de l'ancrage chimique des nanoparticules a été vérifiée: aucune nanoparticule n'a été libérée suite à une extraction au Soxlhet à l'éthanol pendant 12 h à 80 oc (cliché de la figure 18). Le même traitement, appliquée à un matériau comportant des particules simplement physisorbées conduit à l'extraction totale des nanoparticules(cliché de la figure 19). 2871701 30 Procédure de biofonctionnalisation La XPS a été utilisée pour suivre chaque étape de la réaction car elle peut fournir des informations sur les liaisons chimiques et les concentrations atomiques. Le Tableau 1 donne les modifications des proportions atomiques sur les surfaces supérieures. Ca P C O Si N N/Si HA 13.3 7.4 30.0 49.3 - - - HA + APTES 7.0 5.5 45.5 34.0 4.0 4.0 1 Tableau 1: Composition atomique par XPS en pourcentage d'HA à chaque étape du traitement Les Fig. 20 et 21 représentent successivement les spectres Cl et Ni obtenus après chaque étape du traitement. Les énergies de liaison (BE) mentionnées sont comparables avec les BE trouvées dans la littérature (Tableau 2). Dans la discussion suivante, seule la caractérisation en XPS du peptide cyclo- DfKRG est présentée, la procédure de greffage de GRGDSPC conduisant à des résultats semblables. Cls Si2p Nls SiO3C 283.9 102.7 [1] CHx 284.8 [2] C-CO 285.3 [3] [2] C-NH2, C-O 285.9-286.1 [2] 398.9 [4] N-C=0 286.4 [2] 399.7- 400.8 [3] Imide, Maleimide, 287.2-288 [2] 399.7-400.7 [5,6] guanidine COOH 288.5 [2] Tableau 2: Energies de liaison (eV) assignées à des groupes fonctionnels 15 spécifiques contenant de l'azote, du carbone et du silicium conformément aux données de la littérature. 2871701 31 Les principaux éléments présents dans les surfaces d'hydroxyapatite sont Ca, P, C et O. Le rapport théorique Ca:P attendu est d'environ 1,7. Les rapports expérimentaux obtenus sont successivement 1,8, 1,3, pour HA et HA + APTES, respectivement. Après le greffage de la surface, les détections de Ca et P sont plus difficiles car les électrons doivent parvenir à traverser la couche greffée. L'analyse en XPS d'HA traitée par de l'APTES confirme que du silicium et de l'azote sont détectés en plus de Ca, P, O et C que l'on trouve habituellement sur les surfaces d'HA. Nos mesures expérimentales (Tableau 2) conduisent à un rapport N:Si proche du rapport attendu théoriquement (4,0:4,0). En plus de liaisons CHx visibles à 284,8 eV (Fig. 20b), des contributions du carbone avec des composants oxydés de plus petite taille (à 285,4 eV) peuvent correspondre à des groupes éthoxy résiduels appartenant à des molécules de silane. Par comparaison au spectre A des Cl (Fig. 20a), une nouvelle contribution est visible à 283,9 eV. Ce dernier pic est attribué à des groupes SiO3C (Tableau 2) en accord avec le pic apparaissant à 102,5 eV dans le spectre Si2p. Dans le même temps, le spectre des Ni (Fig. 3a) révèle deux composantes: l'une de basse énergie, caractéristique de groupes C-NH2 (398,9 eV) et deux autres (à 401,7 eV et 400,2 eV) qui peuvent être attribuées à de l'azote impliqué dans des environnements oxydés. Cette dernière contribution peut être due à certaines interactions entre le groupe aminé terminal et le groupe oxygéné à proximité de la surface. A partir de toutes ces observations, il est évident que les chaînes CH2- CH2-NH2 sont bien greffées sur la surface. 4 Etude de la libération du principe actif Après greffage de la nanoparticule sur le matériau, la libération du principe actif (ici indométacine) par contact du matériau avec le milieu physiologique a été réalisée. Les résultats obtenus ont permis de confirmer le relargage contrôlé du principe actif sans altération de la surface du matériau Cytocompatibilité des extraits La toxicité éventuelle d'un matériau envers des cellules peut être recherchée en étudiant l'effet provoqué par l'extrait de ce matériau. Ces extraits permettent de mettre en évidence l'effet toxique de substances entraînables ou de produits de relargage solubles. 2871701 32 a) Obtention des extraits Conformément à la norme, l'obtention des extraits a été réalisée en respectant un rapport surface apparente de la partie immergée de l'échantillon sur le volume du véhicule d'extraction compris entre 3 et 6 cm2/ml. Nous avons choisi de fixer ce rapport à 5 cm2/ml. Le véhicule d'extraction reste au choix de l'expérimentateur: milieu de culture avec ou sans sérum, solution NaCl 9 %o ou tout autre solvant approprié. Nous avons choisi le milieu de culture. L'extraction est réalisée dans des tubes en verre borosilicaté pour éviter toute interaction. La durée de cette extraction est de 120 heures en incubateur à 37 C. Au terme de cette période d'extraction, les fragments de matériau sont retirés et le liquide obtenu correspond aux extraits qui seront utilisés au cours des tests. Nous avons utilisé l'extrait pur (non dilué) ou dilué en utilisant le milieu de culture comme diluant pour obtenir les dilutions de 50 % (v/v), 10 % (v/v) et 1 % (v/v). Une solution de phénol (64 g/1 dans le milieu de culture) est inséré comme "témoin positif', c'est-à-dire susceptible d'induire une réponse cytotoxique de façon reproductible. b) Ensemencement des cellules et mise en présence des extraits et des solutions Pour les tests de biocompatibilité, les cellules sont placées dans des plaques de culture de 96 puits (Nunc) qui permettent la lecture sur un spectrophotomètre (Laboratoire Dynatech, Saint-Cloud, France). La densité d'ensemencement est de 6000 cellules/cm2 pour les cellules ostéoprogénitrices humaines. En 72 heures, le tapis cellulaire est à subconfluence permettant la réalisation des tests. c) Réalisation des tests Il s'agit de tests colorimétriques permettant de mettre en évidence une activité métabolique cellulaire ou simplement la viabilité cellulaire. La mesure de l'intensité de la réaction colorée à l'aide du spectrophotomètre permet une appréciation quantitative. c-1) Test du rouge neutre c-1 -1)Principe Ce test a été mis au point par Parish et Mullbacher en 1983 pour déterminer la viabilité cellulaire. Le rouge neutre est un colorant vital qui se fixe par liaison 2871701 33 électrostatique aux sites anioniques des membranes lysosomiales dans les cellules vivantes. Une altération de cette membrane provoque une diminution de la fixation du colorant. L'intensité de la réaction colorée permet d'évaluer le nombre des cellules vivantes après incubation en présence d'un agent toxique. c-1-2) Protocole Les plaques de culture sont retirées de l'incubateur après 24 heures de contact entre le liquide d'extraction ou les solutions et les cellules, chaque puits est rincé au moins deux fois à l'aide de 0, 2 ml de tampon phosphate. Une solution de rouge neutre (Sigma) à 0,4 % (v/v) dans le milieu de culture (100 l/puits) est distribuée dans chacun des puits. Après 3 heures d'incubation à 37 C, la solution de rouge neutre est enlevée et l'extraction du colorant est réalisée en ajoutant 100 l/puits d'une solution à 1 % (v/v) dans l'eau d'acide acétique dans 50 % (v/v) d'éthanol. Les plaques sont agitées pendant cinq minutes. On obtient dans chacun des puits, une coloration d'intensité variable dont l'absorbance est mesurée sur le spectrophotomètre à la longueur d'onde de 540 nm. La coloration s'étend de l'incolore pour les colorations entraînant 100 % de toxicité à une couleur plus ou moins rouge pour le témoin et les extraits peu toxiques. c-2) Test au MTT c-2-1) Principe Ce test a été introduit par Mosmann en 1983 pour déterminer l'activité métabolique cellulaire. Le MTT ou bromure de 3 - (4,5 - Diméthiazol - 2yl) - 2,5 - diphényl tetrazolium (Sigma) est un sel de tetrazolium de couleur jaune en solution aqueuse à pH neutre. Il est métabolisé par la succinate déshydrogènase mitochondriale des cellules vivantes en cristaux bleu de formazan. La quantité de formazan générée par les cellules, après incubation en présence d'un agent toxique, donne l'indication du nombre et de l'activité métabolique des cellules vivantes. c-2-2) Protocole Les plaques de culture sont retirées de l'incubateur après 24 heures de contact entre le liquide d'extraction ou les solutions et les cellules, chaque puits est rincé au moins deux fois à l'aide de 0, 2 ml de tampon phosphate. Une solution de MTT (0,125 ml à 1 g/ml préparé dans un tampon de Hanks contenant 1 g/l de glucose) est distribuée 2871701 34 dans chaque puits. Les plaques sont replacées dans l'incubateur pendant 3 heures afin que la réaction enzymatique attendue survienne. Après élimination du surnageant, les cristaux de formazan formés sont solubilisés par l'addition de 0,1 ml/puits de DMSO (diméthylsulfoxyde, Sigma). La solubilisation des cristaux est instantanée, mais leur coloration n'est stable qu'une heure. Les plaques sont donc rapidement lues dans le spectrophotomètre à la longueur d'onde de 540 nm, ce qui permet d'obtenir une valeur d'absorbance par puits. La coloration s'étend de l'incolore pour les concentrations entraînant 100 % de toxicité à une couleur violacée très foncée pour le témoin et les extraits peu toxiques. Bibliographie [1] G. Josefsson, L. Lindberg, B. Wiklander, Systemic antibiotics and gentamicin-containing bone cernent in the prophylaxis of postoperative infections in total hip arthroplasty , Clin. Orthop. 1981; 159: 194-200. [2] A.D. Hanssen, D.R. Osmon, C.L. Nelson, "Prevention of deep periprosthetic joint infection", J. Bone Joint Surg. 1996; 78-A: 458-471. [3] C.P. Duncan, B.A. Masri, "The role of antibiotic-loaded cernent in the treatment of an infection alter hip replacement", J. Bone Surg 1994; 76-A: 1742-1751. [4] D.Neut, H. van de Belt, J.R. van Hom, H.C. van der Mei, H.J. Busscher, 20 Residual gentamicin-release from antibiotic-loaded polymethylmethacrylate beads after 5 years of implantation", Biomaterials 2003; 24: 1829-1831. Légendes des figures - Figure 1: Spectre RMN 1H du macromonomère de formule A. - Figure 2: Spectre RMN 13C du macromonomère de formule A. Figure 3:Chromatographie d'exclusion stérique du macromonomère de formule A dans le THF. - Figure 4: Spectre RMN 1H du macromonomère de formule B. 30 - Figure 5:Chromatographie d'exclusion stérique du macromonomère de formule B dans le TER - Figure 6: Spectre RMN 1H du composé NBD. - Figure 7: Spectre RMN 13C du composé NBD. 2871701 35 - Figure 8: Etude de la conversion en NB et en NB-POE-CO(0)-IND pendant la réaction de polymérisation. Evolution de la conversion en norbornène (É, NB) et du macromonomère (É, NB-POE-CO(0)-IND) en fonction du temps. - Figure 9: Cliché de Microscopie électronique à Balayage de particules 5 sphériques obtenues par copolymérisation des macromonomères A et B en présence des monomères NBH et/ou NBD. - Figure 10: Cliché de Microscopie électronique à Transmission de particules sphériques obtenues par copolymérisation des macromonomères A et B en présence des monomères NBH et/ou NBD. - Figure 11: Taille et distribution en taille des particules sphériques obtenues par copolymérisation des macromonomères A et B en présence des monomères NBH et/ou NBD, par diffusion dynamique de la lumière. - Figure 12:Chromatographie d'exclusion stérique des particules sphériques obtenues par copolymérisation des macromonomères A et B en présence des 15 monomères NBH et/ou NBD dans le THF. - Figure 13: Représentation d'une particule sphérique selon l'invention dans laquelle le principe actif est emprisonné à l'intérieur de la particule et lié de manière covalente à celle-ci. - Figure 14: Illustration de la déstabilisation d'une particule sphérique selon 20 l'invention (ou latex)et relargage du médicament. - Figure 15: Observation par Microscopie Electronique à Balayage de l'hydroxyapatite. - Figure 16: Observation par Microscopie Electronique à Balayage de l'hydroxyapatite + APTES. - Figure 17: Observation par Microscopie Electronique à Balayage de l'hydroxyapatite + APTES + nanoparticules. - Figure 18: Observation par Microscopie Electronique à Balayage de l'hydroxyapatite + APTES + nanoparticules fonctionnalisées après extraction. - Figure 19: Observation par Microscopie Electronique à Balayage de l'hydroxyapatite + APTES + nanoparticules non fonctionnalisées après extraction. - Figure 20 (a, b) : spectres XPS desCl pour les matériaux A et B respectivement. Figure 21: spectre XPS des N1 pour les surfaces de matériaux B. 36 REVENDICATIONS 1. Biomatériaux comprenant un matériau support à la surface duquel sont liées de façon covalente des particules sphériques d'un diamètre compris entre 10nm et 1001.tm, lesdites particules étant constituées par des chaînes polymère contenant environ 30 à 10000 unités monomères, identiques ou différentes, dérivées de la polymérisation d'alcènes monocycliques dont le nombre d'atomes de carbone constitutifs du cycle est d'environ 4 à 12, ou d'alcènes polycycliques dont le nombre total d'atomes de carbone constitutifs des cycles est d'environ 6 à 20, lesdites unités monomères étant telles que: - au moins environ 0,5 % d'entre elles sont substituées par une chaîne R comprenant un polyoxyde d'éthylène de formule (A) le cas échéant lié de façon covalente auxdites unités monomères via un pont hydrolysable -(CH2-CH2-O) ,,-X (A) dans laquelle n représente un nombre entier d'environ 50 à 340, notamment de 70 à 200, et X représente une chaîne alkyle ou alkyloxy d'environ 1 à 10 atomes de carbone, comprenant une fonction réactive du type OH, halogène, NI12, C(0)X1 dans laquelle X1 représente un atome d'hydrogène, d'halogène, un groupe OR' ou NHR' dans lequel R' représente un atome d'hydrogène ou une chaîne hydrocarbonée d'environ 1 à 10 atomes de carbone, substituée ou non, ladite fonction réactive étant susceptible de se lier à une fonction réactive située sur le ledit matériau support afin d'assurer la liaison covalente entre ledit matériau et lesdites particules, - et au moins environ 0,5 % d'entre elles sont substituées par une chaîne R comprenant un polyoxyde d'éthylène de formule (A) susmentionnée dans laquelle ladite fonction réactive est engagée dans une liaison avec un principe actif, ou une molécule biologique telle qu'une protéine, lesdites chaînes R étant liées de façon covalente auxdits monomères. 2. Biomatériaux selon la revendication 1, caractérisés en ce que les unités monomères sont dérivées de la polymérisation d'alcènes monocycliques, et sont de formule (Z1) suivante =[CH-R1-CH]= (Z1) dans laquelle R1 représente une chaîne hydrocarbonée de 2 à 10 atomes de carbone, saturée ou non, lesdites unités monomères étant le cas échéant substituées par 5 une chaîne R, ou directement par un groupe X, tels que définis dans la revendication 1. 3. Biomatériaux selon la revendication 1 ou 2, caractérisés en ce que les alcènes monocycliques dont sont issues les unités monomères sont: - le cyclobutène conduisant à un polymère comprenant des unités monomères de 10 formule (Z l a) suivante: Zla - le cyclopentène conduisant à un polymère comprenant des unités monomères de 15 formule (Zlb) suivante: Z1b - le cyclopentadiène conduisant à un polymère comprenant des unités monomères de 20 formule (Z 1 c) suivante Z1c - le cyclohexène conduisant à un polymère comprenant des unités monomères de 25 formule (Zld) suivante Zld 2871701 38 - le cyclohexadiène conduisant à un polymère comprenant des unités monomères de formule (Z1 e) suivante Zle - le cycloheptène conduisant à un polymère comprenant des unités monomères de formule (Zlf) suivante Z1f - le cyclooctène conduisant à un polymère comprenant des unités monomères de formule (Zlh) suivante Zlh - le cyclooctapolyène, notamment le cycloocta-1,5-diene conduisant à un polymère comprenant des unités monomères de formule (Zli) suivante O Zli 2871701 39 - le cyclononène conduisant à un polymère comprenant des unités monomères de formule (Zlj) suivante Zlj - le cyclononadiène conduisant à un polymère comprenant des unités monomères de formule (Z 1 k) suivante Zlk - le cyclodécène conduisant à un polymère comprenant des unités monomères de formule (Z11) suivante Zil - le cyclodéca-1,5-diène conduisant à un polymère comprenant des unités monomères de formule (Z 1 m) suivante Zlm - le cyclododécène conduisant à un polymère comprenant des unités monomères de 5 formule (Z ln) suivante Zln ou encore l'acétate du 2,3,4,5- tétrahydrooxepin-2-yl, le cyclopentadécène, le 10 paracyclophane, le ferrocenophane. 4. Biomatériaux selon la revendication 1, caractérisés en ce que les unités monomères sont dérivées de la polymérisation d'alcènes polycycliques, et sont: - de formule (Z2) suivante =[CH-R2-CH)= (Z2) dans laquelle R2 représente: * un cycle de formule a Y2 2871701 41 dans laquelle: Y représente -CH2-, ou un hétéroatome, ou un groupe -CHR-, ou un groupe -CHX-, R et X étant tels que définis dans la revendication 1, Y1 et Y2, indépendamment l'un de l'autre, représentent H, ou une chaîne R, ou un groupe X susmentionnés, ou forment en association avec les atomes de carbone qui les portent un cycle de 4 à 8 atomes de carbone, ce cycle étant le cas échéant substitué par une chaîne R, ou un groupe X susmentionnés, a représente une simple ou double liaison, * ou un cycle de formule dans laquelle: Y' représente -CH2-, ou un hétéroatome, ou un groupe -CHR-, ou un 15 groupe -CHX-, R et X étant tels que définis ci-dessus, Y'l et Y'2, indépendamment l'un de l'autre, représentent -CH2-, ou un groupe -C(0), ou un groupe -COR, ou un groupe - C-0X, R et X étant tels que définis ci-dessus, - de formule (Z3) suivante [ C\ ,C tc c H H dans laquelle R3 représente: (Z3) * un cycle de formule r/11 i(Y"I)n1 \(Y 2} n dans laquelle: nl et n2, indépendamment l'un de l'autre, représentent 0 ou 1, 2871701 42 Y" représente -CH2-, ou un groupe -CHR-, ou un groupe -CHX-, R et X étant tels que définis ci-dessus, Y" l et Y"2, indépendamment l'un de l'autre, représentent une chaîne hydrocarbonée de 0 à 10 atomes de carbone, * ou un cycle de formule Y"a dans laquelle Y" et Y"a, indépendamment l'un de l'autre, représentent -CH2-, ou un groupe -CHR-, ou un groupe -CHX-, R et X étant tels que définis ci-dessus. É ou un cycle de formule "a dans laquelle Y" et Y"a, indépendamment l'un de l'autre, représentent -CH2-, ou un groùpe -CHR-, ou un groupe -CHX-, R et X étant tels que défmis ci- dessus. 5. Biomatériaux selon la revendication 1 ou 4, caractérisés en ce que les alcènes 15 polycycliques dont sont issues les unités monomères sont: - les monomères contenant un cycle cyclobutène conduisant à un polymère comprenant des unités monomères de formule (Z2a) suivante: O O O (Z2a) 2871701 43 - les monomères contenant un cycle cyclopentène conduisant à un polymère comprenant des unités monomères de formule (Z2b) suivante: (Z2b) - le norbornène (bicyclo[2.2.l]hept-2-ène) conduisant à un polymère comprenant des unités monomères de formule (Z2c) suivante: (Z2c) - le norbornadiène conduisant à un polymère comprenant des unités monomères de formule (Z2d) suivante: (Z2d) - le 7-oxanorbornène conduisant à un polymère comprenant des unités monomères de 20 formule (Z2e) suivante: (Z2e) - le 7-oxanorbornadiène conduisant à un polymère comprenant des unités monomères de formule (Z2f) suivante: O (Z2f) - le dimère du norbornadiène conduisant à un polymère comprenant des unités monomères de formule (Z3a) suivante: (Z3a) - le dicyclopentadiène conduisant à un polymère comprenant des unités monomères de formule (Z3b) suivante: (Z3b) le tetracyclododécadiene conduisant à un polymère comprenant des unités monomères de formule (Z3c) suivante: (Z3c) - ou le bicyclo[5.1.0]oct-2-ène, le bicyclo[6.1.0]non-4-ène. 6. Biomatériaux selon l'une des revendications 1 à 5, caractérisés en ce que les alcènes mono ou polycycliques dont sont issues les unités monomères sont: - le norbornène (bicyclo[2.2.1]hept-2-ène) conduisant à un polymère comprenant des unités monomères de formule (Z2c), - le tetracyclododécadiene conduisant à un polymère comprenant des unités monomères 15 de formule (Z3c), - le dicyclopentadiène conduisant à un polymère comprenant des unités monomères de formule (Z3b), - le dimère du norbornadiène conduisant à un polymère comprenant des unités monomères de formule (Z3 a), - le cycloocta-1,5-diene conduisant à un polymère comprenant des unités monomères de formule (Zli). 2871701 46 7. Biomatériaux selon l'une des revendications 1 à 6, caractérisées en ce que les particules sphériques comprennent: - entre environ 0,5 % jusqu'à 100 % d'unités monomères substituées par une chaîne R telle que définie dans la revendication 1, ladite chaîne R étant identique pour ces monomères, et comprenant une fonction réactive susceptible de se lier à une fonction réactive située sur le ledit matériau support afin d'assurer la liaison covalente entre ledit matériau et lesdites particules, - et entre environ 0,5 % et 99,5 % d'unités monomères substituées par une chaîne R. telle que définie dans la revendication 1, ladite chaîne R étant identique pour ces 10 monomères, dans laquelle ladite fonction réactive est engagée dans une liaison avec un principe actif, ou une molécule biologique telle qu'une protéine, et/ou entre environ 0,5 % et 99,5 % d'unités monomères substituées directement par un groupe X tel que défini dans la revendication 1, ce groupe X de ces monomères étant identique ou différent du groupe X de la chaîne R des monomères précédents, 15 - et/ou entre environ 1 % et 99,5 % d'unités monomères non substituées, le total des pourcentages des différents monomères susmentionnés faisant 100 %. 8. Biomatériaux selon l'une des revendications 1 à 7, caractérisés en ce que les chaînes R substituant les monomères sont représentées par la formule -CH2-O-(CH2-CH2-0) n- CH2-CH2-O-X dans laquelle n est tel que défini dans la revendication 1, et X représente H, -CH2-COOH, -CH2-COC1, ou -CH2-COY, Y représentant un principe actif, ou une molécule biologique telle qu'une protéine. 9. Biomatériaux selon l'une des revendications 1 à 8, caractérisées en ce que la ou les chaînes R comprennent un polyoxyde d'éthylène de formule (A) lié de façon covalente à un pont hydrolysable choisi parmi les enchaînements d'environ 1 à 10 motifs d'E-caprolactone, ou de fonctions OC(0)-, -C(0)OC(0)-, -C(0)-NH-. 10. Biomatériaux selon l'une des revendications 1 à 9, caractérisés en ce que la ou les chaînes R comprenant un polyoxyde d'éthylène de formule (A) lié de façon covalente à un pont hydrolysable choisi parmi les enchaînements d'environ 1 à 10motifs d'E-caprolactone, sont représentées par la formule -CH2-(O-CO-(CH2)s)t-O-CO-(CH2)5-O-CO-(CH2)2-CO-0-(CH2-CH2-O)n-(CH2)2-O-X 2871701 47 dans laquelle t représente un nombre entier compris entre 1 et 10, et X représente H, -CH2-COOH, -CH2-COC1, ou -CH2-COY, Y représentant un principe actif, ou une molécule biologique telle qu'une protéine. 11. Biomatériaux selon l'une des revendications 1 à 10, caractérisés en ce que le matériau support est choisi parmi: - les métaux, tels que le Titane, - les alliages métalliques, notamment les alliages à mémoire de forme ou non tels que les alliages Ni-Ti - les polymères, tels que le polyéthylène téréphtalate (PET), polytétrafluoroéthylène (PTFE), polyfuorure de vinylidène (PVDF), polyéther éthercétone (PEEK), - les copolymères, tels que le copolymère éthylène-acétate de vinyle (EVA) , le copolymère fluorure de vinylidène- hexafluoropropylène P(VDF-HFP), le poly(acide 15 lactique)-co-poly(acide glycolique) (PLA-PGA) - les céramiques, tels que les hydroxyapatites, ou composées d'hydroxyapatites et de phosphate tricalcique dans des proportions variées, notamment dans les proportions 50/50. 12. Biomatériaux selon l'une des revendications 1 à 11, caractérisés en ce que la fonction réactive située sur le matériau support afin d'assurer la liaison covalente entre ledit matériau et lesdites particules en réagissant avec la fonction réactive de ces dernières, est du type OH, halogène, NH2, C(0)X', dans laquelle X' l représente un atome d'hydrogène, d'halogène, un groupe OR" ou NHR" dans lequel R" représente un atome d'hydrogène ou une chaîne hydrocarbonée d'environ 1 à 10 atomes de carbone, substituée ou non, pour former une liaison de type O-C(0)-, -NHC(0)-, -C(0)-NH-, -C(0)O-, ou C(OC)2-, avec la fonction réactive desdites particules. 13. Biomatériaux selon l'une des revendications 1 à 12, caractérisés en ce que la fonction réactive du matériau support est située sur une chaîne alkyle d'environ 1 à 10 atomes de carbone, greffée sur ledit matériau, substituée ou non, et comprenant le cas échéant un ou plusieurs hétéroatomes, notamment O, et Si, dans ladite chaîne. 14. Biomatériaux selon l'une des revendications 1 à 13, caractérisés en ce que: 2871701 48 - la fonction réactive du matériau est une fonction NH2 située sur une molécule d'aminopropyltriéthoxysilane greffée sur le matériau conformément aux formules suivantes: I OCH2CH3 O-Si NH2 M OCH2CH3 FO OCH2CH3 OSi NH2 M OO 0 Si NH2 M dans lesquelles M représente un oxyde métallique, ou une céramique telle que l'hydroxyapatite, ou tout autre polymère comportant des sites OH en leur surface (par nature ou par le biais d'une préfonctionnalisation), la fonction réactive du matériau est une fonction NH2 située sur une surface préfonctionnalisée par de l'acide acrylique laquelle est couplée à un bras espaceur bifonctionnel tel que le bNH2PEG (O, 0'-bis-(2aminopropyl)-polyethylene glycol 500. (cette préfonctionnalisation est décrite dans l'article Nucl. Instr. And Meth. In Phys. Res. B 151 1999 255-262). 15. Biomatériaux selon l'une des revendications 1 à 14, caractérisés en ce que le 20 principe actif est choisi parmi les molécules utilisées en thérapeutique, cosmétique, parfumerie, ou pour les revêtements de surface, tels que les peintures et les antifoulings. 16. Biomatériaux selon l'une des revendications 1 à 15, caractérisés en ce que le principe actif est choisi parmi les molécules utilisées en thérapeutique, notamment parmi ceux des classes thérapeutiques suivantes: antibiotique, antiinflammatoire, antimitotique, hormones, facteurs de croissance. 2871701 49 17. Utilisation de biomatériaux selon l'une des revendications 1 à 16, pour la préparation de dispositifs médicaux implantables, notamment sous forme d'implants, de prothèses, de stents, ou de ciments, notamment en chirurgie vasculaire, endovasculaire, ou osseuse. 18. Implants, prothèses, stents vasculaires, ou ciments, comprenant des biomatériaux selon l'une des revendications 1 à 16.